【手続補正書】
【提出日】平成16年12月28日(2004.12.28)
【手続補正１】
【補正対象書類名】明細書
【補正対象項目名】特許請求の範囲
【補正方法】変更
【補正の内容】
【特許請求の範囲】
【請求項１】
（ａ）一般式
ＲｆＯ（ＣＦ２Ｏ）ｐ（Ｃ２Ｆ４Ｏ）ｑ（Ｃ３Ｆ６Ｏ）ｒＲｆ
（式中、Ｒｆはパーフルオロ低級アルキル基、ｐ、ｑ、ｒはすべて整数であり、合計が２５〜４５の整数を表す）で表される２５ｍｍ２／ｓｅｃ以下の動粘度（４０℃）を有する直鎖状パーフルオロポリエーテル油
及び（ｂ）一般式
ＲｆＯ（ＣＦ２Ｏ）ｐ（Ｃ２Ｆ４Ｏ）ｑ（Ｃ３Ｆ６Ｏ）ｒＲｆ
（式中、Ｒｆはパーフルオロ低級アルキル基、ｐ、ｑ、ｒはすべて整数であり、合計が１００〜２００の整数を表す）で表される２５０ｍｍ２／ｓｅｃ以上の動粘度（４０℃）を有する直鎖状パーフルオロポリエーテル油を含有する動粘度（４０℃）４０〜１５０ｍｍ２／ｓｅｃの基油と
（ｃ）増ちょう剤としてポリテトラフルオロエチレンを含有してなる低トルクグリース組成物。
【請求項２】
一般式
ＲｆＯ（ＣＦ２Ｏ）ｐ（Ｃ２Ｆ４Ｏ）ｑ（Ｃ３Ｆ６Ｏ）ｒＲｆ
で表される分子構造の直鎖状パーフルオロポリエーテル油において、ｒ＝０の直鎖状パーフルオロポリエーテル油を（ａ）成分とし、ｒ＝０の直鎖状パーフルオロポリエーテル油を（ｂ）成分として用いる請求項１に記載された低トルクグリース組成物。
【請求項３】
（ｃ）ポリテトラフルオロエチレン増ちょう剤が、（ｄ）０．５μｍ以下の粒子径のもの５〜９５質量％及び（ｅ）５μｍ以上の粒子径のもの９５〜５質量％より構成される請求項１又は請求項２に記載された低トルクグリース組成物。
【請求項４】
（ｆ）一般式
ＲｆＯ（ＣＦ２Ｏ）ｐ（Ｃ２Ｆ４Ｏ）ｑ（Ｃ３Ｆ６Ｏ）ｒＲｆ
（式中、Ｒｆはパーフルオロ低級アルキル基、ｐ、ｑ、ｒはすべて整数であり、ｐ、ｑ、ｒはすべて整数であり、合計５０〜８０の整数を表す）で表される動粘度（４０℃）４０〜１５０ｍｍ２／ｓｅｃの動粘度（４０℃）を有する直鎖状パーフルオロポリエーテル油を、基油全体の２０質量％以下含んでなる請求項１ないし請求項３のいずれかひとつに記載した低トルクグリース組成物。
【請求項５】
請求項１ないし請求項４のいずれかひとつに記載された低トルクグリース組成物を封入した自動車用電制スロットルモータ用軸受。
【請求項６】
請求項１ないし請求項４のいずれかひとつに記載された低トルクグリース組成物を封入した航空機用モータ用軸受。
【手続補正２】
【補正対象書類名】明細書
【補正対象項目名】０００３
【補正方法】変更
【補正の内容】
【０００３】
しかし、従来のフッ素グリースは、パーフルオロポリエーテルを基油として、テトラフルオロエチレン共重合体を増ちょう剤として用い、その他少量の防錆剤、腐食防止剤で構成されている。さらに低温性が要求される部分については、優れた低温特性を有する直鎖状のパーフルオロポリエーテル油が使用されている。近年は要求性能が厳しくなり、これらのフッ素グリースでも耐荷重低温トルク性能、耐久性を満足させることは出来ない。こうした過酷な要求性能を満たすために、例えば液体フッ素化ポリマーと双峰粒度分布を有する六方格子窒化ホウ素粉末を含む増稠剤とを含むグリース組成物（特開平7-102274）が提案されており、これによって耐熱性、軸受耐久性には優れた特性を有するが、低温トルク特性については何ら言及されていない。
【手続補正３】
【補正対象書類名】明細書
【補正対象項目名】０００６
【補正方法】変更
【補正の内容】
【０００６】
すなわち、（ａ）一般式ＲｆＯ（ＣＦ２Ｏ）ｐ（Ｃ２Ｆ４Ｏ）ｑ（Ｃ３Ｆ６Ｏ）ｒＲｆ
（式中、Ｒｆはパーフルオロ低級アルキル基、ｐ、ｑ、ｒは０、又は１０以下の整数を表す）で表される２５ｍｍ２／ｓｅｃ以下の動粘度（４０℃）を有する直鎖状パーフルオロポリエーテル油及び（ｂ）一般式
ＲｆＯ（ＣＦ２Ｏ）ｐ（Ｃ２Ｆ４Ｏ）ｑ（Ｃ３Ｆ６Ｏ）ｒＲｆ
（式中、Ｒｆはパーフルオロ低級アルキル基、ｐ、ｑ、ｒは０、又は１００〜２００の整数を表す）で表される２５０ｍｍ２／ｓｅｃ以上の動粘度（４０℃）を有する直鎖状パーフルオロポリエーテル油を含有する動粘度（４０℃）４０〜１５０ｍｍ２／ｓｅｃの基油と（ｃ）増ちょう剤としてポリテトラフルオロエチレンを含有することにより、低トルクでマイナス４０℃〜１８０℃の広範囲の温度で安定な特性を有するグリース組成物を得ることが出来た。
【手続補正４】
【補正対象書類名】明細書
【補正対象項目名】０００７
【補正方法】変更
【補正の内容】
【０００７】
【発明の実施の形態】
本発明において用いることが出来る直鎖状パーフルオロポリエーテル油としては、一般式ＲｆＯ（ＣＦ２Ｏ）ｐ（Ｃ２Ｆ４Ｏ）ｑ（Ｃ３Ｆ６Ｏ）ｒＲｆ（式中、Ｒｆはパーフルオロ低級アルキル基、ｐ、ｑ、ｒは２００以下の整数を表す）において、ｒ＝０で表される分子構造の直鎖状パーフルオロポリエーテル油を用いるのが良い。何故ならば、化学式（Ｃ３Ｆ６Ｏ）ｒを含む直鎖パーフルオロポリエーテル油は、化学式（Ｃ３Ｆ６Ｏ）ｒを含まない直鎖パーフルオロポリエーテル油と比べ粘度指数が小さいため、低温時の粘度が高くなり、トルクを上昇させる原因となるからである。したがってｒ＝０で表される分子構造の直鎖状パーフルオロポリエーテル油を用いれば、さらに低温時のトルクを低減させることができる。具体的には次のようなものが用いられる。
ＲｆＯ（ＣＦ２ＣＦ２Ｏ）ｍ（ＣＦ２Ｏ）ｎＲｆm+n：3〜200m/n：10〜90/90〜10これは、テトラフルオロエチレンの光酸化重合で生成した先駆体を完全にフッ素化することによって得られる。
【手続補正５】
【補正対象書類名】明細書
【補正対象項目名】００１４
【補正方法】変更
【補正の内容】
【００１４】
本発明の実施の形態をまとめると以下のとおりである。
（１）（ａ）一般式
ＲｆＯ（ＣＦ２Ｏ）ｐ（Ｃ２Ｆ４Ｏ）ｑ（Ｃ３Ｆ６Ｏ）ｒＲｆ
（式中、Ｒｆはパーフルオロ低級アルキル基、ｐ、ｑ、ｒはすべて整数であり、合計が２５〜４５の整数を表す）で表される２５ｍｍ２／ｓｅｃ以下の動粘度（４０℃）を有する直鎖状パーフルオロポリエーテル油
及び（ｂ）一般式
ＲｆＯ（ＣＦ２Ｏ）ｐ（Ｃ２Ｆ４Ｏ）ｑ（Ｃ３Ｆ６Ｏ）ｒＲｆ
（式中、Ｒｆはパーフルオロ低級アルキル基、ｐ、ｑ、ｒはすべて整数であり、合計が１００〜２００の整数を表す）で表される２５０ｍｍ２／ｓｅｃ以上の動粘度（４０℃）を有する直鎖状パーフルオロポリエーテル油を含有する動粘度（４０℃）４０〜１５０ｍｍ２／ｓｅｃの基油と
（ｃ）増ちょう剤としてポリテトラフルオロエチレンを含有してなる低トルクグリース組成物。
（２）一般式
ＲｆＯ（ＣＦ２Ｏ）ｐ（Ｃ２Ｆ４Ｏ）ｑ（Ｃ３Ｆ６Ｏ）ｒＲｆ
で表される分子構造の直鎖状パーフルオロポリエーテル油において、ｒ＝０の直鎖状パーフルオロポリエーテル油を（ａ）成分とし、ｒ＝０の直鎖状パーフルオロポリエーテル油を（ｂ）成分として用いる上記１に記載された低トルクグリース組成物。
（３） （ｃ）ポリテトラフルオロエチレン増ちょう剤が、（ｄ）０．５μｍ以下の粒子径のもの５〜９５質量％及び（ｅ）５μｍ以上の粒子径のもの９５〜５質量％より構成される上記１又は上記２に記載された低トルクグリース組成物。
（４）（ｆ）一般式
ＲｆＯ（ＣＦ２Ｏ）ｐ（Ｃ２Ｆ４Ｏ）ｑ（Ｃ３Ｆ６Ｏ）ｒＲｆ
（式中、Ｒｆはパーフルオロ低級アルキル基、ｐ、ｑ、ｒはすべて整数であり、ｐ、ｑ、ｒはすべて整数であり、合計５０〜８０の整数を表す）で表される動粘度（４０℃）４０〜１５０ｍｍ２／ｓｅｃの動粘度（４０℃）を有する直鎖状パーフルオロポリエーテル油を、基油全体の２０質量％以下含んでなる上記１ないし上記３のいずれかひとつに記載した低トルクグリース組成物。
（５） 防錆剤及び／又は腐食防止剤を添加した上記１ないし上記４のいずれかひとつに記載した低トルクグリース組成物。
（６）  上記１ないし上記４のいずれかひとつに記載された低トルクグリース組成物を封入した自動車用電制スロットルモータ用軸受。
（７）上記１ないし上記４のいずれかひとつに記載された低トルクグリース組成物を封入した航空機用モータ用軸受。